(57)【要約】【解決手段】自浄グレイジングシートであって、好ましくはガラスから成り、基材、基材の表面上の親水性被膜、及び自浄グレイジングシートの温度を、加熱手段を持たない自浄グレイジングシートの温度よりも高くするための加熱手段を含む。好ましくは、親水性被膜は、光触媒的に活性であり、最も好ましくは、酸化チタンから成る。好ましい加熱手段は、基材の温度を上昇させるために入射する輻射エネルギーを用いることができる色付きガラス基材である。また、自浄グレイジングシート及び加熱手段を含む複合的なグレイジング単位及び積層物をも開示する。
2005511360.tif 000002
【特許請求の範囲】
【請求項１】
自浄グレイジングシートであって、基材、基材の表面上の親水性被膜、及び基材の温度を上昇させるための加熱手段を含むことを特徴とする自浄グレイジングシート。
【請求項２】
加熱手段が受動的な加熱手段を含む請求項１記載の自浄グレイジングシート。
【請求項３】
加熱手段が、基材の温度を上昇させるために、入射する輻射エネルギーを用いるための手段を含む請求項１又は２記載の自浄グレイジングシート。
【請求項４】
加熱手段がグレイジングシートの他の表面上の熱反射被膜を含む請求項１〜３のいずれか一項記載の自浄グレイジングシート。
【請求項５】
加熱手段がシートの表面上の熱吸収被膜を含む請求項１〜４のいずれか一項記載の自浄グレイジングシート。
【請求項６】
基材が色付きガラスである請求項１〜５のいずれか一項記載の自浄グレイジングシート。
【請求項７】
基材が０．１５又はそれよりも高い直接太陽熱吸収を持つ請求項１〜６のいずれか一項記載の自浄グレイジングシート。
【請求項８】
親水性被膜が光触媒的に活性な被膜を含む請求項１〜７のいずれか一項記載の自浄グレイジングシート。
【請求項９】
自浄グレイジングシートであって、表面上の光触媒的に活性な被膜を持つ色付きガラス基材を含むことを特徴とする自浄グレイジングシート。
【請求項１０】
複合的なグレイジング単位であって、請求項１〜９のいずれか一項記載の自浄グレイジングシート及び自浄グレイジングシートに対向する方向における第２のグレイジングシートを含むことを特徴とする複合的なグレイジング単位。
【請求項１１】
複合的なグレイジング単位であって、自浄グレイジングシート、自浄グレイジングシートに対向する方向における第２のグレイジングシート及び自浄グレイジングシートの温度を上昇させるための加熱手段を含むことを特徴とする複合的なグレイジング単位。
【請求項１２】
加熱手段が、第２のグレイジングシートの表面上の熱反射被膜を含む請求項１１記載の複合的なグレイジング単位。
【請求項１３】
積層物であって、自浄グレイジングシートの第１のプライ、第２のガラスプライ及びプラスチック中間層及び積層物の温度を上昇させるための加熱手段を含むことを特徴とする積層物。
【請求項１４】
窓であって、請求項１〜９のいずれか一項記載の自浄グレイジングシート、請求項１１又は１２記載の複合的なグレイジング単位又は請求項１３記載の積層物を含むことを特徴とする窓。
【請求項１５】
窓であって、自浄グレイジングシートを含んでおり、窓が、それと関連して、窓上の空気の流れを減少させるために配置される気流低減手段を持つことを特徴とする窓。
【請求項１６】
気流低減手段が少なくとも１種の調節装置を含む請求項１５記載の窓。
【請求項１７】
気流低減手段が少なくとも１種の風そらせ板を含む請求項１５又は１６記載の窓。
【請求項１８】
建物用の面であって、複数の請求項１〜９のいずれか一項記載の自浄グレイジングシート、複数の請求項１１又は１２記載の複合的なグレイジング単位又は複数の請求項１３記載の積層物を含むことを特徴とする建物用面。
【請求項１９】
自浄グレイジングシートであって、実質的に、添付図面の図２を参照して、上記記載のようなもの、及び添付図面の図２に例示するようなものであることを特徴とする自浄グレイジングシート。
【請求項２０】
複合的なグレイジング単位であって、実質的に、添付図面の図３を参照して、上記記載のようなもの、及び添付図面の図３に例示するようなものであることを特徴とする複合的なグレイジング単位。
【発明の詳細な説明】
【技術分野】
【０００１】
本発明は、自浄グレイジングシート、複合的なグレイジング単位に関し、又は自浄グレイジングシートを含む積層物及び自浄グレイジングシートを含む窓及び面(facades)に関する。
【背景技術】
【０００２】
自浄グレイジング（透明）シートは、親水性の表面を持つ。親水性表面に接触する雨又は他の水は、表面上を拡がり、それから汚物を洗い流す。自浄グレイジングシートで窓を覆うことは有利であり、その理由は、それらが通常の窓よりより少ない洗浄しか要求されないからである。自浄グレイジングシートは、プラスチックシートであることができるが、より一層通常は、ガラスシートである。自浄表面は、通常、グレイジングシート上の親水性被膜によって提供される。被膜は、例えば、酸化ケイ素又は金属酸化物でよい。
【０００３】
特に有用な種類の自浄グレイジングシートは、その親水性被膜が光触媒的に活性なものである。光触媒的活性は、半導体において、半導体が特定の周波数の光により照らされる場合、正孔−電子対の光生成によって生じる。正孔−電子対は日光において発生し得、及び湿気のある空気中で反応し半導体の表面上にヒドロキシ及びペルオキシ遊離基を形成し得る。遊離基は表面上の有機性汚れを酸化する。光触媒的に活性な被膜は、このようにして照らされたとき、表面上の有機性汚れを破壊する傾向がある。それらはまた、照明の結果としての表面の活発な洗浄のために、それらの親水性の特性を維持する傾向がある。光触媒的に活性な被膜は、適切なバンドギャップを有する半−導電体、例えば、酸化チタンを含むことができる。
【０００４】
ガラス上の酸化チタンの光触媒的被膜は、欧州特許出願公開第EP 0 901 991 A2号、国際公開第WO 97/07069号、第WO 97/10186号、第WO 98/06675号、第WO 98/41480号、第WO 00/75087号において、187th(第187回) Electrochemical Society Meeting(電気化学協会会議)のAbstract(抄録) 735〔Reno(リーノー)、NV(ネバダ州)、95-1、p. 1102(第1102頁)〕において及びNew Scientist magazine(ニュー・サイエンティスト・マガジン)(1995年8月26日、p. 19)において開示されている。
【発明の開示】
【発明が解決しようとする課題】
【０００５】
現在達成されるレベルより高いレベルで、自己浄化の特性の有効性を高めるように、表面の親水性の性質を維持することは有利である。光触媒的に活性な被膜にとって、このことは、表面の光触媒的活性の増強を伴うことができる。
【課題を解決するための手段】
【０００６】
したがって、本発明は、最初の態様において、自浄グレイジングシートを提供し、これには、基材、基材の表面上の親水性被膜、及び自浄グレイジングシートの温度を上昇させるための加熱手段が含まれる。親水性被膜は光触媒的に活性な被膜が好ましい。
【０００７】
意外にも、基材の温度を上昇させることは、被膜の活性の増強をもたらし、それは、被膜の自浄特性において改善をもたらす。
【０００８】
加熱手段は動力供給されたヒータ、例えば、電気的に動力供給されたヒータを含むことができる。適切な手段には、自己浄化するグレイジングシートの表面上の導電性被膜を持つか、又は自己浄化するグレイジングシートに関連する加熱素子として用いられる微細線を持つものが包含される。
【０００９】
しかしながら、加熱手段は、好ましくは、受動的な加熱手段、より一層好ましくは、基材の温度を、加熱手段を持たない基材の温度よりも高く上昇させるために、入射する輻射エネルギー（例えば、日光）を用いるための手段を含む。このことは、それが別個の動力供給の必要性を回避するので有利であり、及び費用及び環境への影響に関して効率的である。加熱手段は、基材の他の表面上の熱−反射被膜か、又は基材の表面上の熱−吸収被膜を含むことができるが、より一層好ましくは、加熱手段には、色付き基材、特に、色付きガラス基材が含まれる。したがって、好適例では、本発明のこの態様は、自浄グレイジングシートであって、基材の表面上の親水性被膜を持つ色付きガラス基材を含む自浄グレイジングシートを提供する。親水性被膜は、概して、40°又はそれより小さい、好ましくは25°又はそれより小さい静水接触角を持つ。好ましくは、親水性被膜は光触媒的に活性な被膜である。好ましくは、親水性被膜は0.15又はそれよりも大きい直接太陽熱吸収を持つ。しかしながら、より一層好ましくは、基材は、0.2又はそれよりも大きい、0.3又はそれよりも大きい、0.35又はそれよりも大きい、又は0.4又はそれよりも大きい直接太陽熱吸収を持つ。基材は、プラスチック基材（例えば、ポリカーボネートから成る）でよいが、好ましくは、基材はガラス基材、特に、フロートガラス基材である。色付きガラス基材は、基礎ガラス組成物に着色剤を添加することによって形成することができる。かかる着色剤には、基礎ガラス組成物に、0.1〜0.9重量％、好ましくは0.4〜0.9重量％の量で添加することができる酸化鉄(Fe2O3)が包含される。
【００１０】
自浄グレイジングシートは、複合的なグレイジング単位であって、第２のグレイジングシートに対向する方向における自浄グレイジングシートを含む複合的なグレイジング単位中で用いることができる。この場合、複合的なグレイジング単位は、それ自体に加熱手段を含むことができる。加熱手段は、例えば、本発明の第１の態様に関して上述したような加熱手段を含むことができ、又は追加でか又は代わりに、複合的なグレイジング単位中の第２のグレイジングシートは、加熱手段、例えば、熱反射被膜を含むことができる。したがって、第２の態様では、本発明は、複合的なグレイジング単位を提供し、これには、自浄グレイジングシート、自浄グレイジングシートに対向する方向における第２のグレイジングシート及び自浄グレイジングシートの温度を、加熱手段を持たない自浄グレイジングシートの温度よりも高く上昇させるための加熱手段が含まれる。好ましくは、この態様での加熱手段は第２のグレイジングシートの表面上の熱反射被膜を含む。
【００１１】
また、自浄グレイジングシートは、積層物（特に、積層ガラス）中に組込むことができる。したがって、第３の態様において、本発明は積層物を提供し、これには、自浄グレイジングシートの第１のプライ、第２のガラスプライ、プラスチック中間層、例えば、ポリビニルブチラール(PVB)から成るもの及び積層物の温度を上昇させるための加熱手段が含まれる。
【００１２】
上述のような自浄グレイジングシート、複合的なグレイジング単位及び積層物は、建物又は乗り物のための窓において組込むことができる。また、上述のような自浄ガラスシート、複合的なグレイジング単位及び積層物は、建物用のファケードにおいて組込むことができる。
【００１３】
第４の態様において、本発明は窓を提供し、これには、自浄グレイジングシートが含まれ、窓が、それに関連し、窓上の空気の流れを減少させるために配置される気流低減手段を持つ。このことは有利であり、その理由は、気流低減手段が窓上の空気の流れを減少させ、それによって窓の対流冷却が減少する（より一層高い温度、従って、自浄グレイジングシートのより一層高い活性が維持される）からである。気流低減手段は、少なくとも１種のバッフルか、又は少なくとも１種の風そらせ板を含むことができる。
【００１４】
例として、本発明の具体例を、添付図面を参照して、次に説明する。添付図面では：
図１は、ガラス上の酸化チタンの光触媒的に活性な被膜についての温度を関数とする反応速度のグラフである。
図２は、本発明に従う自浄グレイジングシートを断面で（及び縮尺に従うことなく）図式的に例示する。
図３は、自浄グレイジングシートを含む複合的なグレイジング単位を断面で（及び縮尺に従うことなく）図式的に例示する。
図４は、風そらせ板を持つ構造中に自浄グレイジング単位を含む窓を断面で（及び縮尺に従うことなく）図式的に例示する。
【００１５】
図１のためのデータは、シリカのアルカリブロッキング下側層を持つ被膜及びシリカ層上に堆積させた酸化チタンの光触媒的に活性な被膜を備えている、澄んだフロートガラス基材を用いて得られた。シリカ及び酸化チタン層はガラス表面上での化学蒸着によって、フロートガラス生産処理；シラン、エチレン及び酸素を含む前駆体混合気体からのシリカ被膜、塩化チタン及び酢酸エチルを含む前駆体混合気体からの酸化チタン層の処理中に堆積させた（概して、国際公開第WO 00/75087号に記載のように）。
【００１６】
被覆ガラスの光触媒的活性を測定するために、メタノール中の１×10-2モルdm-3のステアリン酸の原液を採用し、及びガラススライドのTiO2被覆表面上に３×10-2cm3を分注することによって、ステアリン酸膜を光触媒的に活性な表面上に堆積させた。次いで、これを1000rpmで２分間、Electronic Microsystems Ltd（エレクトロニック・マイクロシステムズ社）のspin coater(回転塗布機)上で回転させ、その後、メタノールが完全に除去されるのを確実にするために、約30分間、空気流中に放置した。Perkin Elmer (パーキン・エルマー)1725 Fourier Transform Infrared spectrometer (FTIR、フーリエ変換赤外分光計)を用い、照射時間の関数としての2700cm-1及び3000cm-1の間のステアリン酸のC-H赤外線伸縮振動の特徴的な積算吸光度を測定することによって、膜の光学的活性を決定した。分子当たりの既知の領域を持つ同族体〔アラキン酸(CH3(CH2)18CO2H)〕のような〕の積算吸光度に基づく文献値は、測定された各吸光度cm-1単位について、3.17×1015のステアリン酸分子cm-2の値を与える〔Y. Paz(パス), Z. Luo(ルオ), L. Razenberg(ラーゼンバーグ), A. Heller(ヘラー), J. Mater. Res.(ジャーナル・オブ・マテリアルズ・リサーチ), 1995年, 10, 2842において議論されているように〕。ステアリン酸の表面濃度は、これを基に算出した。
【００１７】
照射は、半円筒アルミニウム反射体に対して設定された６個の8W Black Light bulbs(紫外線電球)〔Coast-Air(コースト−エアー)；放射λ(最大)＝355〜360nm；長さ、28.7cm〕を含む半円筒照射ユニットを含む光化学反応機を用いて行った。温度の影響を決定するために、被覆ガラス試料を、サーモスタットを付けたセル上に装着し、及び温度を14及び53℃(287及び327K)の間で変化させた。図１は、ステアリン酸の光酸化の速度を温度の関数として示す。これらの結果から、温度の増加が反応の速度を増加させることが明らかであった。
【００１８】
図２は、自浄グレイジングシート２を示し、これには、一方の表面上に２種の層被膜６を持つ濃緑色の色付きフロートガラス基材４が含まれる。フロートガラス基材４は、以下の表１及び２に記載するように、着色剤として約0.9重量％の酸化鉄を含むソーダ石灰石英ガラスの基礎組成を持つ。被膜６の上部層８は酸化チタンの光触媒的に活性な層である。被膜６の下部層10は、その光触媒的活性を減少させることがある被膜６の上部層８中へのアルカリ金属イオンの移動を減少させるか、又は防止するために、アルカリブロッキング層として働くシリカの層である。グレイジングシート２が輻射エネルギー（例えば、日光）に曝される場合、色付きフロートガラス基材４がそのエネルギーの１部を吸収して、グレイジングシート２の温度が上昇する。温度上昇は、光触媒的に活性な層８の光触媒的活性の増加によって、グレイジングシートの被覆表面12の自浄特性を増強する効果を持つ。温度上昇は、また、表面をより一層親水性にすることができる。
【００１９】
図３は、２重のグレイジング単位14を示し、これには、自浄グレイジングシート16及びそれに対向する方向で装着される第２のグレイジングシート18が含まれる。自浄グレイジングシート16及び第２のグレイジングシート18は、スペーサ20によって分離され、単位の絶縁を向上させるために、空隙22を残す。自浄グレイジングシート16は、図２に例示するものに類似し、１方の表面上の２種の層被膜を持つフロートガラス基材24を含む。被膜の上部層26は酸化チタンの光触媒的に活性な層であり、及び下部層28はアルカリブロッキング層として働くシリカの層である。自浄グレイジングシート16の被覆表面30は、２重のグレイジング単位14が構造中に設置される場合、被覆表面が外側になることができるように位置する。第２グレイジングシート18には、濃緑色の色付きフロートガラス基材32が含まれ、これは１方の表面上に熱分解により堆積される熱−反射被膜34を持つ。熱反射被膜にはケイ素酸素炭化物の下層及びフッ素ドープされた酸化スズ層（約300nmの厚さの）が含まれる。代わりに、熱反射層には、１種又はそれよりも多い銀の薄層及び反射防止層を含むスパッタ被膜が含まれる場合がある。
【００２０】
使用するとき、輻射エネルギー（例えば、日光）が２重のグレイジング単位14を通過し、及び熱反射被膜34によって自浄グレイジングシート16に向かって反射され、それによって、その温度が増加する。第２グレイジングシート18の濃緑色ガラス基材32は、また、輻射エネルギーの吸収、更に、熱反射被膜34によって自浄グレイジングシート16に向かって反射される再放射され吸収されるエネルギーによって、自浄グレイジングシート16の温度における増加に寄与する。
【００２１】
図４は、窓40を示すもので、これには、構造において自浄グレイジングシート42が含まれる。窓40は枠部材44中に設置される。枠部材44に固定され及び構造の外部46に突出しているのは、角度のある風そらせ板48である。風そらせ板48は、窓40の表面に対し実質的に平行に流れる風Ｗの成分が反射されるように位置し及び形作られる。かかる偏向の結果は、窓40の対流での冷却が減少し、それが窓上に入射する輻射エネルギーの所定の強度のためのより一層高い温度上昇をもたらすことである。風そらせ板に代わるものとして、調節装置を用い、窓を横切る風又は他の気流を減速させることができる。
【００２２】
本発明は、更に、次の例によって例示され、これらは、ガラス基材上に堆積させる光触媒的に活性な被膜を含む自浄グレイジングシートに関する。ガラス基材は、表１に示すおおよその範囲の比率において各成分を持つ基礎組成から成り、表２に記載するおおよその量における着色剤の添加によって色付けされる。通常、着色剤は、基礎組成物の頂上に添加され、その場合に、組成が繰り込まれる。量は重量パーセントであり、また、小量の他の成分が存在していてもよい。第一鉄(Fe2+)の量は光学的パーセントの表現において測定される。ガラス基材は、ガラスの技術において良く知られる方法によって作製することができ、及び澄んで色付けされたガラス基材（本明細書記載のガラス基材の特性と同じか又は類似する特性を有する）を主要な市販製品として購入することができる。
【００２３】
【表１】
2005511360.tif 000003
【００２４】
【表２】
2005511360.tif 000004
【００２５】
色付きガラスは、0.4〜0.9の範囲での量の酸化鉄（Fe2O3の重量パーセントとして測定）（しかしながら、より一層広い範囲、例えば、0.1〜0.9での量を有することができる）及び約20〜30の光学的％の範囲での量の第一鉄を有する。
【００２６】
可視透過の光学的特性、表１及び２に記載する範囲での組成を持つ澄んで色付けされたフロートガラスの6mmの厚さの試料についての透過色〔Ｌ＊、ａ＊、ｂ＊、発光性D65〕直接太陽反射及び直接太陽吸収を以下の表３に記載する。可視透過の値、直接太陽反射及び直接太陽吸収はISO 9050に従い算出した。太陽値はエアマス２を用いて算出した。
【００２７】
【表３】
2005511360.tif 000005
【００２８】
ガラスの光学的特性はガラス試料の厚さを伴って変化する。薄緑色の色付きガラスの直接太陽吸収を厚さの関数として表４に示す。
【００２９】
【表４】
2005511360.tif 000006
【００３０】
光触媒的に活性な被膜（国際公開第WO 00/75087号に記載のように堆積）は、２種の層被膜：酸化ケイ素の下層及び酸化チタンの光触媒的に活性な層（アナターゼ形態）を含む。酸化ケイ素の下側層は、シラン、酸素、エチレン及び窒素の気体混合物を発生させ（例えば、1:2:6:0.13の流量比で）、ほぼ670℃のガラス温度のガラスの運動方向においてガラス表面に接触させ及び平行に流すことによって堆積させることができる。酸化ケイ素被膜の厚さは、例えば、25〜40nmの範囲内でよい。光触媒的に活性な酸化チタンの層は、窒素担体気体流中の四塩化チタン、窒素担体気体流中の酢酸エチルを含む気体流を気体混合物中への窒素のバルク流と組み合わせ、次いで気体混合物を発生させ、約640℃のガラス温度でガラス表面上に接触させ、表面上を流すことによって堆積させることができる。酸化チタンの層の厚さは、例えば、10〜20nmの範囲内でよい。光触媒的に活性な被膜は、多様な金属化合物から形成することができる。有用として提案される化合物には、酸化チタン、酸化鉄、酸化銀、酸化銅、酸化タングステン、酸化亜鉛、亜鉛／スズ酸化物及びチタン酸ストロンチウムが含まれる。
【００３１】
光触媒的に活性な被膜の他の堆積方法を用いることができる。酸化チタンの光触媒的に活性な被膜は、他のチタン前駆体、例えば、チタンアルコキシド（例えば、チタンエトキシド又はチタンプロポキシド）を用いる化学蒸着(CVD)、ゾルゲル法（例えば、アルコール中のアルコキシド前駆体を用いる浸漬、流し又は回転被覆）、スパッタリング〔チタン金属又は不足当量的な酸化物標的を用いる反応性スパッタリングを含む〕又は他の被覆方法によって堆積することができる。一旦堆積させた被膜を更に、例えば、熱処置により処理（例えば、被膜の光触媒的活性を高めるために）することができる。被膜には、光触媒的に活性な被膜以外の被膜層が含まれる場合があり、例えば、被膜の親水性、光学的又は他の特性を改変するか、又は被膜を保護（例えば、基材が移動し易いアルカリ金属イオンを含有する場合、基材からのアルカリ金属イオンの移動を阻止することによって）することができる。
【００３２】
次の例において、種々の種類の加熱手段を持つ自浄グレイジングシートの中心区画の温度は異なる条件下に算出する〔International Organisation for Standards(国際標準化機構) ISO 9050及び／又はISO 9845を参照〕。用いられる一般的な条件は、グレイジングシートのISO条件及びASHRAE〔American Society of Heating Refrigerating and Air Conditioning Engineers(米国加熱冷凍エアコンディショニング工学会)〕のSummer conditions(夏条件)下の暴露に関連する。これらの条件を以下の表５に記載する。温度算出における不確定度は約±１℃である。
【００３３】
【表５】
2005511360.tif 000007
【００３４】
例１〜５
例１〜５は単一のグレイジングシートに関し、そこでは、ガラス基材は６mmの厚さであり、光触媒的に活性な被膜は外側表面上にある（即ち、輻射源に向かう）。基材は種々の色合いから成る。グレイジングシートの温度を、ISO及びASHRAE夏条件について表６中に記載する。
【００３５】
【表６】
2005511360.tif 000008
【００３６】
例６〜１０
例６〜１０は２重のグレイジング単位に関し、そこでは、２種の（ガラス）基材の各々が６mmの厚さであり、それらの間に12.7mmの空隙がある。各単位において、自浄グレイジングシートは、光触媒的に活性な被膜が外側表面上になるように向けられる（即ち、輻射源に向かう）。第２グレイジングシートは澄んでいる。自浄グレイジング基材は種々の色合いから成る。自浄グレイジングシートの温度を、ISO及びASHRAE夏条件について表７中に記載する。
【００３７】
【表７】
2005511360.tif 000009
【００３８】
例１１〜１５
例１１〜１５は、例５におけるような濃緑色ガラス基材を持つ自浄グレイジングシートに関し、種々の厚さ（６mm及び１mmの間）を持つガラス基材を有する。自浄グレイジングシートの温度を、ISO及びASHRAE夏条件について、直接太陽吸収（被覆側上で決定）と一緒に表８中に記載する。
【００３９】
【表８】
2005511360.tif 000010
【００４０】
例１６〜３３
表９及び１０中の例１６〜３３は、風速を変化させることで、２重のグレイジング単位中の澄んだガラス（例１６〜２４）又は濃緑色ガラス（例１７〜３３）基材上の自浄グレイジングシートの温度に及ぼす影響を示す。各単位中の第２グレイジングシートは澄んだ６mmの厚さのガラス、12.7mmの空隙から成る。温度の算出に用いる他の条件は、ISO又はASHRAE夏条件に対応する。
【００４１】
【表９】
2005511360.tif 000011
【００４２】
【表１０】
2005511360.tif 000012
【図面の簡単な説明】
【００４３】
【図１】光触媒的に活性な被膜の温度を関数とする反応速度のグラフである。
【図２】本発明に従う自浄グレイジングシートを断面で図式的に例示する図である。
【図３】複合的なグレイジング単位を断面で図式的に例示する図である。
【図４】構造中に自浄グレイジング単位を含む窓を断面で図式的に例示する図である。
【図１】
2005511360.tif 000013
【図２】
2005511360.tif 000014
【図３】
2005511360.tif 000015
【図４】
2005511360.tif 000016
【国際調査報告】
2005511360.tif 000017
2005511360.tif 000018
2005511360.tif 000019